(57)【要約】【課題】  運転停止時、とりわけシャットダウン時にペロブスカイト型酸化物を含んでなる空気極が還元雰囲気に曝されると、空気極の剥離が観察された。本発明は、この空気極の剥離を抑制することにより、耐久性ある固体酸化物形燃料電池セルを提供する。【解決手段】  空気極を、ペロブスカイト型酸化物と、硫黄元素とを含有した成形体を焼成してなるものであり、焼成直後または発電開始前の前記空気極における硫黄元素の含有量が５０ｐｐｍ以上３，０００ｐｐｍ以下とした固体酸化物形燃料電池セルは、シャットダウン時の空気極の剥離が有効に抑制される。【選択図】  図２
2014135271.tif 000002
【特許請求の範囲】
【請求項１】
固体電解質と、燃料極と、空気極とを少なくとも有してなる固体酸化物形燃料電池セルであって、
前記空気極が、ペロブスカイト型酸化物と、硫黄元素とを含有した成形体を焼成してなるものであり、
焼成直後または発電開始前の前記空気極における硫黄元素の含有量が５０ｐｐｍ以上３，０００ｐｐｍ以下であることを特徴とする、固体酸化物形燃料電池セル。
【請求項２】
前記硫黄元素が、ペロブスカイト型酸化物とは別に配合された硫黄化合物に由来するものである、請求項1に記載の固体酸化物形燃料電池セル。
【請求項３】
前記硫黄元素が、ペロブスカイト型酸化物の調製原料に含まれる硫黄化合物に由来するものである、請求項1に記載の固体酸化物形燃料電池セル。
【請求項４】
前記ペロブスカイト型酸化物が、ランタンストロンチウムコバルタイトフェライト(LSCF)である、請求項１〜３のいずれか一項に記載の固体酸化形型燃料電池セル。
【請求項５】
前記硫黄元素の含有量が１００ｐｐｍ以上３，０００ｐｐｍ以下である、請求項１〜４のいずれか一項に記載の固体酸化物形燃料電池セル。
【請求項６】
請求項１〜５のいずれか一項に記載の固体酸化物形燃料電池セルを備えてなる、燃料電池システム。
【請求項７】
請求項１〜５のいずれか一項に記載の固体酸化物形燃料電池セルの製造方法であって、
ペロブスカイト型酸化物に硫黄化合物を添加した原料粉末を用意し、
前記原料粉末を溶媒に分散してスラリーを調製し、
前記スラリーを固体電解質またはその前駆体にコーティングし、乾燥した後、焼成して空気極を調製することを特徴とする、固体酸化物形燃料電池セルの製造方法。
【請求項８】
請求項１〜５のいずれか一項に記載の固体酸化物形燃料電池セルの製造方法であって、
ペロブスカイト型酸化物の調製原料に硫黄化合物を添加した混合物を焼成して、硫黄元素を含有したペロブスカイト型酸化物を得て、
前記ペロブスカイト型酸化物を粉砕して原料粉末を得て、
前記原料粉末を溶媒に分散してスラリーを調製し、
前記スラリーをコーティングし、乾燥した後、焼成して空気極を調製することを特徴とする、固体酸化物形燃料電池セルの製造方法。
【発明の詳細な説明】
【技術分野】
【０００１】
本発明は、運転停止時、とりわけシャットダウン時の空気極の剥離を防止することが可能な固体酸化物形燃料電池セル及びそれを備えてなる燃料電池システムに関する。
【背景技術】
【０００２】
燃料電池の一つに、固体電解質に固体酸化物を用いた固体酸化物形燃料電池（Solid Oxide Fuel Cell：ＳＯＦＣ）がある。
【０００３】
さらに、空気極としてランタンストロンチウムコバルタイトフェライト（ＬＳＣＦ）を用いた固体酸化物形燃料電池が知られている（例えば、特開２００１−１９６０８３号公報（特許文献１））。また、この空気極に含まれるＬＳＣＦが、空気極と接する空気中に含まれるＳＯｘ、特にＳＯ２の硫黄によって被毒されたという報告がなされている（Wang et al., J. Electrochem. Soc., 158, B1391 (2011)）（非特許文献１））。この文献は、空気極としてＬＳＣＦを用いた固体酸化物形燃料電池セルにおいて、硫黄がＬＳＣＦのＳｒと反応してＬＳＣＦ表面にＳｒＳＯ４を形成し、これにより発電性能が低下してしまうと報告している。しかしながら、本発明者らの知る限りでは、固体酸化物形燃料電池の使用前において、空気極における硫黄の存在を肯定的にとらえる報告はなされていない。
【先行技術文献】
【特許文献】
【０００４】
【特許文献１】特開２００１−１９６０８３号公報
【非特許文献】
【０００５】
【非特許文献１】Wang et al., J. Electrochem. Soc., 158, B1391 (2011)
【発明の概要】
【発明が解決しようとする課題】
【０００６】
本発明者らの行った実験によれば、運転停止時、とりわけシャットダウン時にペロブスカイト型酸化物を含んでなる空気極の剥離が観察された。この剥離は、固体酸化物形燃料電池セルの耐久性を低下させ、場合によっては、そのセルは発電機能を喪失してしまう。本発明者らは、今般、この剥離は、空気極に特定量の硫黄を含有させることで抑制できるとの知見を得た。
【０００７】
従って、本発明は、空気極の剥離を抑制することにより、耐久性ある固体酸化物形燃料電池セルの提供をその目的としている。
さらに本発明は、この本発明による固体酸化物形燃料電池セルの製造方法およびこの燃料電池セルを備えてなる燃料電池システムの提供をその目的としている。
【課題を解決するための手段】
【０００８】
そして、本発明による固体酸化物形燃料電池セルは、固体電解質と、燃料極と、空気極とを少なくとも有してなる固体酸化物形燃料電池セルであって、前記空気極が、ペロブスカイト型酸化物と、硫黄元素とを含有した成形体を焼成してなるものであり、焼成直後または発電開始前の前記空気極における硫黄の含有量が５０ｐｐｍ以上３，０００ｐｐｍ以下であることを特徴とするものである。
【０００９】
また、本発明による燃料電池システムは、上記本発明による固体酸化物形燃料電池セルを備えてなるものである。
【００１０】
さらに、本発明による固体酸化物形燃料電池セルの製造方法は、
ペロブスカイト型酸化物に硫黄化合物を添加した原料粉末を用意し、前記原料粉末を溶媒に分散してスラリーを調製し、前記スラリーを固体電解質またはその前駆体にコーティングし、乾燥した後、焼成して空気極を調製することを特徴とするものである。
【００１１】
さらに別の本発明による固体酸化物形燃料電池セルの製造方法は、ペロブスカイト型酸化物の調製原料に硫黄化合物を添加した混合物を焼成して、硫黄元素を含有したペロブスカト型酸化物を得て、前記ペロブスカイト型酸化物を粉砕して原料粉末を得て、前記原料粉末を溶媒に分散してスラリーを調製し、前記スラリーを固体電解質またはその前駆体にコーティングし、乾燥した後、焼成して空気極を調製することを特徴とするものである。
【図面の簡単な説明】
【００１２】
【図１】本発明による固体酸化物形燃料電池セルの断面の一態様を示す模式図である。
【図２】本発明による燃料電池セルユニットを示す部分断面図である。
【図３】本発明による固体酸化物形燃料電池を備えた固体酸化物形燃料電池システムの一態様を示す構成図である。
【図４】固体酸化物形燃料電池システムの燃料電池モジュールを示す側面断面図である。
【図５】固体酸化物型燃料電池システムの燃料電池セルスタックを示す斜視図である。
【図６】図４のＩＩＩ−ＩＩＩ線に沿った断面図である。
【発明を実施するための形態】
【００１３】
定義
本発明による燃料電池セルとは、空気極が後記する要件を満たすものであること以外は、燃料極と、固体電解質と、空気極とを少なくとも備えてなる、当業界において通常固体酸化物形燃料電池セルと分類または理解されるものと同一のものを意味する。また、本発明による燃料電池セルはこれを用いて当業界において燃料電池システムと理解され、また今後理解されるであろうシステムに用いることができる。また、本発明による燃料電池セルは、その形状も限定されず、例えば円筒状、板状、内部にガス流路を複数形成した中空板状などであってもよい。また、内側電極は支持体の表面に形成されていても良い。
【００１４】
また、本発明において、「発電開始前」とは、燃料電池セルの焼成後、実運転を行うまでを意味する。また、試運転後、出荷前試験後、あるいはそれらに準ずる運転後であっても、それらが、実運転開始前であれば、同様に、発電開始前とみなされる。
【００１５】
また、本発明において、「運転停止」とは、通常停止とシャットダウン停止が含まれる。通常停止は、燃料電池セルになるべく悪影響を与えないように通常計画的に行われる。シャットダウン停止は、システム異常時に直ちに運転を停止する必要があり燃料および空気の供給を直ちに停止する。
【００１６】
空気極
本発明において、空気極は、ペロブスカイト型酸化物と、硫黄元素とを含有した成形体を焼成してなるものであり、焼成直後または発電開始前の前記空気極における硫黄元素の含有量が５０ｐｐｍ以上３，０００ｐｐｍ以下のものである。硫黄元素の含有量は、その下限は好ましくは１００ｐｐｍ以上、より好ましくは２００ｐｐｍ以上であり、その上限は好ましくは３０００ｐｐｍ以下である。硫黄元素の含有量が上記範囲にあることで、高い発電性能を維持しながら、運転停止時、とりわけシャットダウン時の空気極の剥離を有効に防止することが可能となる。硫黄元素の含有量が上記範囲にあることにより、運転停止時、とりわけシャットダウン時の空気極の剥離を有効に防止する理由は定かではないが、以下のように考えられる。本発明による固体酸化物形燃料電池セルにおける空気極は、硫黄元素を含有した成形体を焼成して得られるものである。よって、本発明の空気極に含まれる硫黄元素の存在形態は、少なくとも発電運転によって空気中から取り込まれた硫黄の存在とは異なっているように思われる。さらに、本発明者らの得た知見によれば、空気極の剥離は空気極が運転停止時に還元雰囲気に曝されることが一つの原因であると考えられる。すなわち、運転時は、燃料極には燃料ガスが供給され、空気極には空気が供給されるので、燃料極は還元雰囲気に、空気極は酸化雰囲気に曝される。その一方、運転停止時において、燃料ガスや空気の供給を止めると、燃料ガス流路の出口であるセル開口部から、燃料配管、改質器、燃料マニホールドに残存した燃料ガスが、空気極に噴出して空気極が還元雰囲気に曝されてしまう場合がある。空気極が還元雰囲気に曝されることにより、空気極の剥離が引き起こされている可能性がある。
【００１７】
本発明において、空気極は、ペロブスカイト型酸化物と、硫黄元素とを含有した成形体を焼成してなるものである。そして、硫黄元素は焼成前に成形体に存在していれば、ペロブスカイト型酸化物とは別に配合された硫黄化合物に由来するものであっても、ペロブスカイト型酸化物の調製原料に含まれる硫黄化合物に由来するものであってもよい。
【００１８】
本発明において、空気極を構成するペロブスカイト型酸化物としては、Ｌａ１−ｘＳｒｘＣｏＯ３（但し、ｘ＝０．１〜０．３）及びＬａＣｏ１−ｘＮｉｘＯ３（但し、ｘ＝０．１〜０．６）などのランタンコバルト系酸化物、（Ｌａ、Ｓｒ）ＦｅＯ３系と（Ｌａ、Ｓｒ）ＣｏＯ3系の固溶体であるランタンコバルトフェライト系酸化物（Ｌａ１−ｍＳｒｍＣｏ１−ｎＦｅｎＯ３（但し、０．０５＜ｍ＜０．５０、０≦ｎ≦１））、サマリウム及びコバルトを含むサマリウムコバルト系酸化物（Ｓｍ０．５Ｓｒ０．５ＣｏＯ３）などが挙げられる。好ましくは、ランタンストロンチウムコバルタイトフェライト(ＬＳＣＦ)である。
【００１９】
本発明において硫黄化合物は、有機硫黄化合物、無機硫黄化合物のいずれであってもよい。有機硫黄化合物の具体例としては、ナフタレンスルホン酸ホルマリン、ドデシルベンゼンスルフォン酸、ドデシルベンゼンスルフォン酸ナトリウム、アルキルナフタレンスルフォン酸ナトリウム、ジアルキルスルホコハク酸ナトリウム、アルキルジフェニルエーテルジスルフォン酸ナトリウム、アルカンスルフォン酸ナトリウム、ポリオキシアルキレンアルケニルエーテル硫酸アンモニウム、β−ナフタレンスルフォン酸ホルマリン、ラウリル硫酸ナトリウム、アルコール硫酸ナトリウム、ラウリル硫酸トリエタノールアミン、ポリオキシエチレンアルキルエーテル硫酸ナトリウム、ポリオキシエチレンラウリルエーテル硫酸ナトリウム、ポリオキシエチレンアルキルエーテル硫酸トリエタノールアミン等の界面活性剤として知られている化合物、ジメチルスルフィド、硫化アリル等が挙げられる。また、システイン、メチオニン、ホモシステイン、タウリン等のアミノ酸、グルタチオン等の低分子ペプチドも本発明において利用可能である。
【００２０】
無機硫黄化合物の具体例としては、硫化カドミウム、硫化亜鉛、硫化鉄、二硫化鉄、二硫化モリブデン、黄鉄鉱、輝水鉛鉱、黄銅鉱、方鉛鉱、辰砂、二硫化ナトリウム、五硫化カルシウム、硫化カルシウム、二酸化硫黄、三酸化硫黄、六フッ化硫黄、二塩化硫黄、二硫化炭素、硫化水素、硫酸バリウム、チオ硫酸ナトリウムが挙げられ、更に、硫黄のオキソ酸である亜硫酸、硫酸、ペルオキソ一硫酸、チオ硫酸、亜ジチオン酸、二亜硫酸、ジチオン酸、二硫酸、ペルオキソ二硫酸、ポリチオン酸が挙げられる。
【００２１】
本発明の一つの態様において、界面活性剤としての機能を有する硫黄化合物の利用が好ましい。硫黄化合物が界面活性剤の機能を有することで、空気極の材料中に硫黄元素が均一に分散する。これにより良好な空気極を調製でき、剥離が有効に防止できると考えられる。
【００２２】
本発明において、空気極は、単層であっても、複層であっても良い。複層の空気極である場合の例としては、例えば固体電解質の上に、空気極触媒層としてＬａ０．６Ｓｒ０．４Ｃｏ０．２Ｆｅ０．８Ｏ３を設け、燃料電池セルの最表層に空気極としてＬａ０．６Ｓｒ０．４Ｃｏ０．８Ｆｅ０．２Ｏ３を設けた構成が挙げられる。
【００２３】
燃料極
本発明において、燃料極は、上記の空気極とともに燃料電池セルを構成可能なものであれば特に限定されないが、例えば、ＮｉＯ／ジルコニウム含有酸化物、ＮｉＯ／セリウム含有酸化物などが挙げられる。ここで、ＮｉＯ／ジルコニウム含有酸化物とは、ＮｉＯとジルコニウム含有酸化物とが、所定の比率で均一に混合されたものを意味する。また、ＮｉＯ／セリウム含有酸化物とは、ＮｉＯとセリウム含有酸化物とが、所定の比率で均一に混合されたものを意味する。ＮｉＯ／ジルコニウム含有酸化物のジルコニウム含有酸化物としては、例えばＣａＯ、Ｙ2Ｏ3、Ｓｃ2Ｏ3のうちの１種以上をドープしたジルコニウム含有酸化物などが挙げられる。また、ＮｉＯ／セリウム含有酸化物のセリウム含有酸化物としては、一般式Ｃｅ1-yＬｎyＯ2（但し、ＬｎはＬａ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、Ｓｃ、Ｙのいずれか１種又は２種以上の組み合わせであり、０．０５≦ｙ≦０．５０）などが挙げられる。なお、ＮｉＯは燃料雰囲気下で還元されてＮｉとなるため、上述の混合物はそれぞれＮｉ／ジルコニウム含有酸化物又はＮｉ／セリウム含有酸化物となる。
【００２４】
本発明において燃料極は、単層であっても、複層であっても良い。複層の燃料極である場合の例としては、例えば支持体と向かい合う側にＮｉ／ＹＳＺ（イットリア安定化ジルコニア）層を有する燃料極、または固体電解質と向かい合う側にＮｉ／ＧＤＣ（Ｇｄ２Ｏ３−ＣｅＯ２）（燃料極触媒層として機能する）層を有した燃料極、さらにはこれら両方の層を有した燃料極が挙げられる。
【００２５】
固体電解質
本発明において、固体電解質は、上記の空気極とともに燃料電池セルを構成可能なものであれば特に限定されないが、例えば、ランタンガレート系酸化物、固溶種としてＹ、Ｃａ、Ｓｃのいずれか１種以上を固溶した安定化ジルコニアなどが挙げられる。固体電解質は、好適にはＳｒ及びＭｇがドープされたランタンガレート系酸化物であり、より好適には一般式Ｌａ１−ａＳｒａＧａ１−ｂ−ｃＭｇｂＣｏｃＯ３（但し、０．０５≦ａ≦０．３、０＜ｂ＜０．３、０≦ｃ≦０．１５）で表されるランタンガレート系酸化物（ＬＳＧＭ）である。本発明の一つの好ましい態様によれば、固体電解質と燃料極の間に、反応抑制層として、セリアにＬａを固溶させたセリウム系酸化物（Ｃｅ１−ｘＬａｘＯ２（但し、０．３＜ｘ＜０．５））を設けてもよい。反応抑制層は、好ましくはＣｅ０．６Ｌａ０．４Ｏ２である。
【００２６】
本発明において固体電解質は、単層であっても、複層であっても良い。固体電解質が複層である場合の例としては、例えば燃料極とＬＳＧＭからなる固体電解質の間にＣｅ0.6Ｌａ0.4Ｏ2などの反応抑制層を設けた構成が挙げられる。
【００２７】
燃料電池セル
図１は本発明の固体酸化物形燃料電池セルの断面の一態様を示す模式図であり、内側電極を燃料極としたタイプについて示した。本発明における固体酸化物形燃料電池セル２１０は、例えば多孔質支持体２０１と、（第一／第二）燃料極２０２、（第一／第二）固体電解質２０３と、（第一／第二）空気極２０４と、集電層２０５から構成される。ここで、（第一／第二）とは、「単層又は二以上の層であって、二層の場合は第一層と第二層とを有する」ことを意味する。本発明の固体酸化物形燃料電池セルにおいて、各層の好ましい厚さは、多孔質支持体が０．５〜２ｍｍ、燃料極が１０〜２００μｍ、燃料極触媒層が０〜３０μｍ、反応抑制層が０〜２０μｍ、固体電解質が５〜６０μｍ、空気極触媒層が０〜５０μｍ、空気極が１０〜２００μｍである。
【００２８】
図２は、本発明による燃料電池セルユニットを示す部分断面図である。図に示すように、燃料電池セルユニット１６は、燃料電池セル８４と、この燃料電池セル８４の上下方向端部にそれぞれ接続された内側電極端子８６とを備えてなる。燃料電池セル８４は、上下方向に延びる管状構造体であり、内部に燃料ガス流路８８を形成する円筒形の多孔質支持体９１上に内側電極層９０と、外側電極層９２と、内側電極層９０と外側電極層９２との間にある固体電解質９４とを備えてなる。
【００２９】
燃料電池セル８４の上端側と下端側に取り付けられた内側電極端子８６は、同一構造であるため、ここでは、上端側に取り付けられた内側電極端子８６について具体的に説明する。内側電極層９０の上部９０ａは、固体電解質９４と外側電極層９２に対して露出された外周面９０ｂと上端面９０ｃとを備える。内側電極端子８６は、導電性のシール材９６を介して内側電極層９０の外周面９０ｂと接続され、さらに、内側電極層９０の上端面９０ｃとは直接接触することにより、内側電極層９０と電気的に接続されている。内側電極端子８６の中心部には、内側電極層９０の燃料ガス流路８８と連通する燃料ガス流路９８が形成されている。
【００３０】
セルの製造方法
本発明による固体酸化物形燃料電池セルは、空気極に硫黄元素を含有させる以外は、公知の方法に準じて従って、適宜製造することができる。好ましい製造方法を示せば下記のとおりである。
【００３１】
まず、本発明において空気極は、原料粉末に、溶媒（水、アルコールなど）、分散剤、バインダー等の成形助剤を添加してスラリーを作製し、それを固体電解質またはその前駆体にコーティングし、乾燥した後、焼成（好ましくは、１０００℃以上１２００℃未満）することによって得ることができる。ここで、「固体電解質またはその前駆体にコーティングする」とは、スラリーを固体電解質またはその前駆体に直接コーティングするのみならず、例えば触媒層のような中間的な層を介して固体電解質またはその前駆体にコーティングする態様も含まれるものとする。また、前駆体とは、後記するように、固体電解質と空気極とを同時に共焼成する態様にあって、焼成により固体電解質となる焼成前の物質または成形体を意味する。
【００３２】
本発明による製造方法の第一の態様によれば、ペロブスカイト型酸化物と硫黄化合物を混合して原料粉末を調製する。この原料粉末を用いてスラリーを調製する。また、本発明の別の態様によれば、ペロブスカイト型酸化物の調製原料に硫黄化合物を混合し混合物を得る。この混合物を焼成（好ましくは、１１００℃以上１２５０℃未満）して、硫黄元素を含有したペロブスカイト型酸化物を得る。これを粉砕して原料粉末を調製する。この原料粉末を用いてスラリーを調製する。ここで、ペロブスカイト型酸化物の調製原料とは、所望のペロブスカイト型酸化物を調製するための原料を混合させたものである。いずれの態様にあっても、硫黄化合物としては上記した有機硫黄化合物または無機硫黄化合物を用いることができる。
【００３３】
コーティングは、スラリー液をコーティングするスラリーコート法、テープキャスティング法、ドクターブレード法、転写法などにより好ましく行うことができる。また印刷手法も利用可能であり、スクリーン印刷法やインクジェット法などを用いることができる。
【００３４】
固体電解質、燃料極は、各原料粉末に、溶媒（水、アルコールなど）、分散剤、バインダー等の成形助剤を添加してスラリーを作製し、それをコーティングし、乾燥した後、焼成（１１００℃以上１４００℃未満）することによって得ることができる。コーティングは、スラリー液をコーティングするスラリーコート法、テープキャスティング法、ドクターブレード法、転写法などにより好ましく行うことができる。また印刷手法も利用可能であり、スクリーン印刷法やインクジェット法などを用いることができる。
【００３５】
焼成は、各電極及び固体電解質を形成する都度行ってもよいが、複数の層を一度に焼成する「共焼成」を行うことも可能である。また、固体電解質がドーパントの拡散等により変性しないように、焼成は酸化雰囲気下で行なうことが好ましい。より好適には、空気と酸素との混合ガスを用い、酸素濃度２０質量％以上３０質量％以下の雰囲気で焼成を行う。
【００３６】
本発明の好ましい態様によれば、内側電極に燃料極を、外側電極に空気極を用いる場合、燃料極と固体電解質とを共焼成した後、空気極を成形し、共焼成よりも低い温度で焼成する。
【００３７】
固体酸化物形燃料電池セルおよびそれを用いた燃料電池システム
本発明によれば、本発明による固体酸化物形燃料電池セルを備えた固体酸化物形燃料電池システムが提供される。図３は、本発明の一実施形態による固体酸化物形燃料電池システムを示す構成図である。この図３に示すように、固体酸化物形燃料電池システム１は、燃料電池モジュール２と、補機ユニット４を備えてなる。
【００３８】
燃料電池モジュール２は、ハウジング６を備え、このハウジング６内部には、断熱材７を介して密封空間８が形成されている。なお、断熱材は設けないようにしても良い。この密封空間８の下方部分である発電室１０には、燃料ガスと酸化剤（空気）とにより発電反応を行う燃料電池セル集合体１２が配置されている。この燃料電池セル集合体１２は、１０個の燃料電池セルスタック１４（図５参照）を備え、この燃料電池セルスタック１４は、１６本の燃料電池セルユニット１６（図２参照）から構成されている。このように、燃料電池セル集合体１２は、１６０本の燃料電池セルユニット１６を有し、これらの燃料電池セルユニット１６の全てが直列接続されている。
【００３９】
燃料電池モジュール２の密封空間８の上述した発電室１０の上方には、燃焼室１８が形成され、この燃焼室１８で、発電反応に使用されなかった残余の燃料ガスと残余の酸化剤（空気）とが燃焼し、排気ガスを生成するようになっている。また、この燃焼室１８の上方には、燃料ガスを改質する改質器２０が配置され、前記残余ガスの燃焼熱によって改質器２０を改質反応が可能な温度となるように加熱している。さらに、この改質器２０の上方には、改質器２０の熱を受けて空気を加熱し、改質器２０の温度低下を抑制するための空気用熱交換器２２が配置されている。
【００４０】
次に、補機ユニット４は、水道等の水供給源２４からの水を貯水してフィルターにより純水とする純水タンク２６と、この貯水タンクから供給される水の流量を調整する水流量調整ユニット２８を備えている。また、補機ユニット４は、都市ガス等の燃料供給源３０から供給された燃料ガスを遮断するガス遮断弁３２と、燃料ガスから硫黄を除去するための脱硫器３６と、燃料ガスの流量を調整する燃料流量調整ユニット３８を備えている。さらに、補機ユニット４は、空気供給源４０から供給される酸化剤である空気を遮断する電磁弁４２と、空気の流量を調整する改質用空気流量調整ユニット４４及び発電用空気流量調整ユニット４５と、改質器２０に供給される改質用空気を加熱する第１ヒータ４６と、発電室に供給される発電用空気を加熱する第２ヒータ４８とを備えている。これらの第１ヒータ４６と第２ヒータ４８は、起動時の昇温を効率よく行うために設けられているが、省略しても良い。
【００４１】
次に、燃料電池モジュール２には、排気ガスが供給される温水製造装置５０が接続されている。この温水製造装置５０には、水供給源２４から水道水が供給され、この水道水が排気ガスの熱により温水となり、図示しない外部の給湯器の貯湯タンクへ供給されるようになっている。また、燃料電池モジュール２には、燃料ガスの供給量等を制御するための制御ボックス５２が取り付けられている。さらに、燃料電池モジュール２には、燃料電池モジュールにより発電された電力を外部に供給するための電力取出部（電力変換部）であるインバータ５４が接続されている。
【００４２】
次に、図４及び図６により、固体酸化物形燃料電池システムの燃料電池モジュールの内部構造を説明する。図４は、固体酸化物形燃料電池システムの燃料電池モジュールを示す側面断面図であり、図６は、図４のＩＩＩ−ＩＩＩ線に沿った断面図である。図４及び図６に示すように、燃料電池モジュール２のハウジング６内の密封空間８には、上述したように、下方から順に、燃料電池セル集合体１２、改質器２０、空気用熱交換器２２が配置されている。
【００４３】
改質器２０は、その上流端側に純水を導入するための純水導入管６０と改質される燃料ガスと改質用空気を導入するための被改質ガス導入管６２が取り付けられ、また、改質器２０の内部には、上流側から順に、蒸発部２０ａと改質部２０ｂが形成され、改質部２０ｂには改質触媒が充填されている。この改質器２０に導入された水蒸気が混合された燃料ガス及び空気は、改質器２０内に充填された改質触媒により改質される。
【００４４】
この改質器２０の下流端側には、燃料ガス供給管６４が接続され、この燃料ガス供給管６４は、下方に延び、さらに、燃料電池セル集合体１２の下方に形成されたマニホールド６６内で水平に延びている。燃料ガス供給管６４の水平部６４ａの下方面には、複数の燃料供給孔６４ｂが形成されており、この燃料供給孔６４ｂから、改質された燃料ガスがマニホールド６６内に供給される。
【００４５】
このマニホールド６６の上方には、上述した燃料電池セルスタック１４を支持するための貫通孔を備えた下支持板６８が取り付けられており、マニホールド６６内の燃料ガスが、燃料電池セルユニット１６内に供給される。
【００４６】
次に、改質器２０の上方には、空気用熱交換器２２が設けられている。この空気用熱交換器２２は、上流側に空気集約室７０、下流側に２つの空気分配室７２を備え、これらの空気集約室７０と空気分配室７２は、６個の空気流路管７４により接続されている。ここで、図６に示すように、３個の空気流路管７４が一組（７４ａ，７４ｂ，７４ｃ，７４ｄ，７４ｅ，７４ｆ）となっており、空気集約室７０内の空気が各組の空気流路管７４からそれぞれの空気分配室７２へ流入する。
【００４７】
空気用熱交換器２２の６個の空気流路管７４内を流れる空気は、燃焼室１８で燃焼して上昇する排気ガスにより予熱される。空気分配室７２のそれぞれには、空気導入管７６が接続され、この空気導入管７６は、下方に延び、その下端側が、発電室１０の下方空間に連通し、発電室１０に余熱された空気を導入する。
【００４８】
次に、マニホールド６６の下方には、排気ガス室７８が形成されている。また、図６に示すように、ハウジング６の長手方向に沿った面である前面６ａと後面６ｂの内側には、上下方向に延びる排気ガス通路８０が形成され、この排気ガス通路８０の上端側は、空気用熱交換器２２が配置された空間と連通し、下端側は、排気ガス室７８と連通している。また、排気ガス室７８の下面のほぼ中央には、排気ガス排出管８２が接続され、この排気ガス排出管８２の下流端は、図３に示す上述した温水製造装置５０に接続されている。図４に示すように、燃料ガスと空気との燃焼を開始するための点火装置８３が、燃焼室１８に設けられている。
【００４９】
次に図５により燃料電池セルスタック１４について説明する。図５は、固体酸化物型燃料電池システムの燃料電池セルスタックを示す斜視図である。図５に示すように、燃料電池セルスタック１４は、１６本の燃料電池セルユニット１６を備え、これらの燃料電池セルユニット１６の下端側及び上端側が、それぞれ、セラミック製の下支持板６８及び上支持板１００により支持されている。これらの下支持板６８及び上支持板１００には、内側電極端子８６が貫通可能な貫通穴６８ａ及び１００ａがそれぞれ形成されている。
【００５０】
さらに、燃料電池セルユニット１６には、集電体１０２及び外部端子１０４が取り付けられている。この集電体１０２は、燃料極である内側電極層９０に取り付けられた内側電極端子８６と電気的に接続される燃料極用接続部１０２ａと、空気極である外側電極層９２の外周面全体と電気的に接続される空気極用接続部１０２ｂとにより一体的に形成されている。空気極用接続部１０２ｂは、外側電極層９２の表面を上下方向に延びる鉛直部１０２ｃと、この鉛直部１０２ｃから外側電極層９２の表面に沿って水平方向に延びる多数の水平部１０２ｄとから形成されている。また、燃料極用接続部１０２ａは、空気極用接続部１０２ｂの鉛直部１０２ｃから燃料電池セルユニット１６の上下方向に位置する内側電極端子８６に向って斜め上方又は斜め下方に向って直線的に延びている。
【００５１】
さらに、燃料電池セルスタック１４の端（図５では左端の奥側及び手前側）に位置する２個の燃料電池セルユニット１６の上側端及び下側端の内側電極端子８６には、それぞれ外部端子１０４が接続されている。これらの外部端子１０４は、隣接する燃料電池セルスタック１４の端にある燃料電池セルユニット１６の外部端子１０４（図示せず）に接続され、上述したように、１６０本の燃料電池セルユニット１６の全てが直列接続されるようになっている。
【００５２】
次に、図に示された燃料電池システムの起動モードについて説明する。先ず、改質用空気を増やすように改質用空気流量調整ユニット４４、電磁弁４２及び混合部４７を制御し、改質器２０に空気を供給する。また、発電室１０には、発電用空気流量調整ユニット４５、電磁弁４２を制御し、空気導入管７６から発電用の空気が供給される。そしてまた、燃料ガスの供給を増やすように燃料流量調整ユニット３８、及び混合部４７を制御し、改質器２０に被改質ガスを供給し、改質器２０へ送り込まれた被改質ガス及び改質用空気は、改質器２０、燃料ガス供給管６４、ガスマニホールド６６を介して、各々の貫通孔６９から各燃料電池セルユニット１６内に送り込まれる。各燃料電池セルユニット１６内に送り込まれた被改質ガス及び改質用空気は、各燃料電池セルユニット１６の下端に形成されている燃料ガス流路９８から燃料ガス流路８８を通過し、上端に形成されている燃料ガス流路９８から夫々流出する。その後、点火装置８３によって、燃料ガス流路９８上端から流出した被改質ガスに着火して燃焼運転を実行する。これにより、燃焼室１８内で被改質ガスが燃焼され、部分酸化改質反応が発生する。
【００５３】
その後、改質器２０の温度が約６００℃以上になり、且つ燃料電池セル集合体１２の温度が約２５０℃を超えたことを条件として、オートサーマル改質反応へと移行させる。この時、水流量調整ユニット２８、燃料流量調整ユニット３８及び改質用空気流量調整ユニット４４により、被改質ガスと改質用空気と水蒸気とを予め混合したガスを改質器２０に供給する。次いで、改質器２０の温度が６５０℃以上となり、且つ燃料電池セル集合体１２の温度が約６００℃を超えたことを条件として、水蒸気改質反応へと移行させる。
【００５４】
上述したように着火から燃焼工程の進行に合わせて改質工程を切り替えていくことで、発電室１０内の温度が徐々に上昇する。発電室１０の温度が、燃料電池モジュール２を安定的に作動させる定格温度（約７００℃）よりも低い所定の発電温度に達したら、燃料電池モジュール２を含む電気回路を閉じる。それにより、燃料電池モジュール２は発電を開始し、回路に電流が流れて外部に電力を供給することができる。
【００５５】
次に、本実施形態による固体酸化物形燃料電池システムの運転停止について説明する。燃料電池システムの運転停止は、燃料電池モジュールからの電力の取り出しを停止させた後も燃料の供給を継続しながら、冷却用の空気を大量に送ることにより燃料電池セルスタックを冷却する。次に、セルスタックの温度が燃料電池セルの燃料極の酸化温度未満に低下したときの燃料の供給を停止させ、以降、温度が十分に低下するまでの冷却用の空気のみを供給を続け、燃料電池に完全に停止させることができる。
【００５６】
また、緊急時には、電力の取り出し、燃料ガス、空気及び燃料改質用の水の供給をほぼ同時に遮断する、シャットダウン停止により燃料電池システムを停止させることができる。また、電力の取り出しを停止させた後も燃料を少しずつ絞りながら停止したり、Ｎ２ガスなどのパージガスを流すことなく停止することが可能である。
【００５７】
シャットダウン停止のほぼ同時に遮断するとは、電流、空気、ガス、水が数１０秒以内という非常に短い時間にて全て停止することを示す。より詳細には、電流を止めたのち１０数秒後に空気と燃料ガスの供給を止め、さらにその１０数秒後に水の供給を止める停止操作となる。
【実施例】
【００５８】
本発明を以下の実施例によってさらに詳細に説明するが、本発明はこれら実施例に限定されるものではない。
【００５９】
実施例１
空気極用スラリーの作製
空気極用スラリーを、La０．６Sr０．４Co０．２Fe０．８O3組成の原料粉末と、溶媒と、バインダーと、硫黄化合物としてナトリウムジオクチルスルホサクシネートとを混合粉砕することにより作製した。ここで、焼成直後の空気極中の硫黄含有量が50ppmになるように硫黄化合物の量を調整して添加した。
【００６０】
固体酸化物形燃料電池セルの作製
ＮｉＯ粉末と１０ＹＳＺ（１０ｍｏｌ％Ｙ２Ｏ３−９０ｍｏｌ％ＺｒＯ２）粉末とを重量比６５：３５で混合して、押し出し成形機にてせん断を加え１次粒子化させながら円筒状に成形し、９００℃で仮焼して燃焼極支持体を作製した。この燃料極支持体上に、燃料極の反応を促進させる燃料極触媒層を形成した。燃料極触媒層は、ＮｉＯとＧＤＣ１０（１０ｍｏｌ％Ｇｄ２Ｏ３−９０ｍｏｌ％ＣｅＯ２）とを、重量比５０：５０で混合したものをスラリーコート法により燃料極支持体上に製膜し形成した。さらに、燃料極反応触媒層上にＬＤＣ４０（４０ｍｏｌ％Ｌａ２Ｏ３−６０ｍｏｌ％ＣｅＯ２）、Ｌａ０．８Ｓｒ０．２Ｇａ０．８Ｍｇ０．２Ｏ３の組成のＬＳＧＭをスラリーコート法により順次積層し、固体電解質層を形成し、成形体を得た。得られた成形体を１３００℃にて焼成した。その後、空気極用スラリーをスラリーコート法にて製膜し、１０５０℃で焼成することで固体酸化物形燃料電池を作製した。
【００６１】
空気極中の硫黄含有量は、燃料電池セルの焼成後の空気極を削り取り、炭素硫黄分析装置により、空気極中に残存する硫黄量を測定した。また、空気極の上に集電層を形成した完成後の燃料電池セルから硫黄含有量を測定する場合は、空気極を削り取り、硫黄量を測定することができる。
【００６２】
作製した固体酸化物形燃料電池セルは、以下に示される通りであった。燃料極支持体が外径１０ｍｍ、肉厚１ｍｍであった。燃料極反応触媒層の厚さが２０μｍであった。ＬＤＣ層の厚みが５μｍであった。ＬＳＧＭ層の厚みが３０μｍであった。空気極の厚みが２５μｍであり、かつ、空気極の面積が３５ｃｍ２であった。
【００６３】
次に、空気極の上にコーティング液を塗布して空気極集電層を形成した。コーティング液の組成は、銀粉末と、パラジウム粉末と、LSCF粉末と、溶媒と、バインダーとを混合させたものとした。このコーティング液を、固体酸化物形燃料電池セルに、スプレーにより塗布した後、乾燥機にて乾燥させ、室温にて冷却後、700℃１時間焼成して、空気極の外側に空気極集電層を形成した。空気極集電層は、銀とパラジウムとＬＳＣＦを備える。 
【００６４】
固体酸化物形燃料電池モジュールの作製
燃料極支持体の両端部に集電体とガスシールを兼ね備えた導電性シール材を取付け、さらに前記燃料極の両端部に導電性シール材を覆うように内側電極端子を設け、燃料電池セルユニットを作製した。内側電極端子は燃料ガス流路となる燃料極支持体の内径より縮径し、前記セルのそれぞれの端部からセルの外方向に伸びる縮径部を有するものとした。前記燃料電池セルユニットを１６本一組とし、燃料極と空気極を接続するコネクタで１６本を直列につなぎスタック化した。前記スタックを１０組搭載し１６０本を直列に接続し、さらに改質器、空気配管、および燃料配管を取付けた後にハウジングで囲み、固体酸化物形燃料電池モジュールを作製した。この燃料電池モジュールを、固体酸化物形燃料電池システムに組み込んだ。
【００６５】
固体酸化物型燃料電池セルの発電試験
得られた固体酸化物型燃料電池セル(電極有効面積：35.0cm2 )を用いて発電試験を行った。燃料極の集電は、内側電極端子にAg線を外周に巻きつけ行った。空気極の集電も、空気極集電層にAg線を外周に巻きつけ行った。発電条件は、以下の通りとした。すなわち、燃料ガスは燃料（H2＋3%H2O）とN2の混合ガスとし、燃料利用率は75%とした。また、酸化剤ガスは空気とした。測定温度は700℃ とし、電流密度0.2A/cm2での発電電位を測定した。セルの初期性能は表１に初期電位として示されるとおりであった。
【００６６】
シャットダウン試験
作製した燃料電池システムを以下のように運転した後、シャットダウン停止した。そして、モジュール内の固体酸化物形燃料電池セルの外観を目視にて確認した。
【００６７】
燃料電池システム発電
燃料ガスを都市ガス１３Ａとし、燃料利用率は７５％とした。また、酸化剤は空気とし、空気利用率は４０％とした。Ｓ／Ｃ＝２．２５とした。発電定常温度は７００℃とし、電流密度０．２Ａ／ｃｍ２で運転した。
【００６８】
燃料電池システム停止
定常温度で２時間運転したのち、燃料電池システムの電流、燃料ガス、空気、水の供給をほぼ同時に遮断する、シャットダウン停止により燃料電池システムを停止させた。その後、システム内のモジュールを取り出し、内部の固体酸化物形燃料電池セルの外観を目視にて確認した。外観を以下の基準で評価した。
評価◎：１００回以上のシャットダウン停止後も発電に支障がなく、空気極の剥離、セルの破損がない。
評価○１００回未満のシャットダウン停止後も発電に支障がなく、空気極の剥離、セルの破損は見られなかったが、１００回以上のシャットダウン停止で、空気極の剥離までは至らないものの、空気極の浮き（しわ）を確認した。
評価△：５回未満のシャットダウン停止後も発電に支障がなく、空気極の剥離、セルの破損は見られなかったが、５回以上のシャットダウン停止で、空気極の剥離までは至らないものの、空気極の浮き（しわ）を確認した。
評価×：５回未満のシャットダウン停止で空気極の剥離を確認した。
【００６９】
以上の結果は、後記する表１に記載の通りであった。
【００７０】
実施例２
焼成後の空気極中の硫黄含有量が１００ｐｐｍとなるように硫黄化合物の量を調整して添加した以外は、実施例１と同様にして固体酸化物型燃料電池セルおよび燃料電池システムを作製した。そして、実施例１と同様の試験を行った。結果は後記する表１に示されるとおりであった。
【００７１】
実施例３
焼成後の空気極中の硫黄含有量が２００ｐｐｍとなるように硫黄化合物の量を調整して添加した以外は、実施例１と同様にして固体酸化物型燃料電池セルおよび燃料電池システムを作製した。そして、実施例１と同様の試験を行った。結果は後記する表１に示されるとおりであった。
【００７２】
実施例４
焼成後の空気極中の硫黄含有量が５００ｐｐｍとなるように硫黄化合物の量を調整して添加した以外は、実施例１と同様にして固体酸化物型燃料電池セルおよび燃料電池システムを作製した。そして、実施例１と同様の試験を行った。結果は後記する表１に示される通りであった。
【００７３】
実施例５
焼成後の空気極中の硫黄含有量が１，０００ｐｐｍとなるように硫黄化合物の量を調整して添加した以外は、実施例１と同様にして固体酸化物型燃料電池セルおよび燃料電池システムを作製した。そして、実施例１と同様の試験を行った。結果は後記する表１に示されるとおりであった。
【００７４】
実施例６
焼成後の空気極中の硫黄含有量が３，０００ｐｐｍとなるように硫黄化合物の量を調整して添加した以外は、実施例１と同様にして固体酸化物型燃料電池セルおよび燃料電池システムを作製した。そして、実施例１と同様の試験を行った。結果は後記する表１に示されるとおりであった。
【００７５】
比較例１
空気極の材料として、La０．６Sr０．４Co０．２Fe０．８O3組成の粉末と、溶媒と、バインダーとを混合粉砕することにより空気極用のスラリーを調製した。得られたスラリーを用いて実施例１と同様の方法により固体酸化物形燃料電池セルおよび燃料電池システムを作製した。得られたセルの空気極中の硫黄含有量は、１０ｐｐｍであった。そして、実施例１と同様の試験を行った。結果は後記する表１に示されるとおりであった。
【００７６】
比較例２
焼成後の空気極中の硫黄含有量が５，０００ｐｐｍとなるように硫黄化合物の量を調整して添加した以外は、実施例１と同様にして固体酸化物型燃料電池セルおよび燃料電池システムを作製した。そして、実施例１と同様の試験を行った。結果は後記する表１に示されるとおりであった。
【００７７】
【表１】
2014135271.tif 000003
【００７８】
実施例８
Ｌａ0.6Ｓｒ0.4Ｃｏ0.2Ｆｅ0.8Ｏ3の組成比となるように、原料となる酸化ランタン（Ｌａ２Ｏ３）、炭酸ストロンチウム（ＳｒＣＯ３）炭酸コバルト（ＣｏＣＯ３）、及び酸化鉄（Ｆｅ２Ｏ３）の粉末と、硫黄化合物としてナトリウムジオクチルスルホサクシネートとを秤量し、溶液中で混合した。その後に溶媒を除去して得られた粉末を、１２００℃で焼成し、粉砕することにより硫黄を含有する空気極原料粉末を作製した。ここで、燃料電池セルの焼成後の空気極中の硫黄含有量が５０ｐｐｍとなるように、空気極原料粉末に含有する有機硫黄化合物を調整した。得られた原料粉末と、溶媒と、バインダーとを混合粉砕することにより空気極用スラリーを調製した。この空気極用スラリーを用いて、実施例１と同様にして固体酸化物型燃料電池セルおよび燃料電池システムを作製した。そして、実施例１と同様の試験を行った。結果は後記する表２に示されるとおりであった。
【００７９】
実施例９
焼成後の空気極中の硫黄含有量が１００ｐｐｍとなるように硫黄化合物の量を調整して添加した以外は、実施例８と同様にして固体酸化物型燃料電池セルおよび燃料電池システムを作製した。そして、実施例１と同様の試験を行った。結果は後記する表２に示されるとおりであった。
【００８０】
実施例１０
焼成後の空気極中の硫黄含有量が２００ｐｐｍとなるように硫黄化合物の量を調整して添加した以外は、実施例８と同様にして固体酸化物型燃料電池セルおよび燃料電池システムを作製した。そして、実施例１と同様の試験を行った。結果は後記する表２に示されるとおりであった。
【００８１】
実施例１１
焼成後の空気極中の硫黄含有量が５００ｐｐｍとなるように硫黄化合物の量を調整して添加した以外は、実施例８と同様にして固体酸化物型燃料電池セルおよび燃料電池システムを作製した。そして、実施例１と同様の試験を行った。結果は後記する表２に示されるとおりであった。
【００８２】
実施例１２
焼成後の空気極中の硫黄含有量が１，０００ｐｐｍとなるように硫黄化合物の量を調整して添加した以外は、実施例８と同様にして固体酸化物型燃料電池セルおよび燃料電池システムを作製した。そして、実施例１と同様の試験を行った。結果は後記する表２に示されるとおりであった。
【００８３】
実施例１３
焼成後の空気極中の硫黄含有量が３，０００ｐｐｍとなるように硫黄化合物の量を調整して添加した以外は、実施例８と同様にして固体酸化物型燃料電池セルおよび燃料電池システムを作製した。そして、実施例１と同様の試験を行った。結果は後記する表２に示されるとおりであった。
【００８４】
比較例３
焼成後の空気極中の硫黄含有量が５，０００ｐｐｍとなるように硫黄化合物の量を調整して添加した以外は、実施例８と同様にして固体酸化物型燃料電池セルおよび燃料電池システムを作製した。そして、実施例１と同様の試験を行った。結果は後記する表２に示されるとおりであった。
【００８５】
【表２】
2014135271.tif 000004
【図１】
2014135271.tif 000005
【図２】
2014135271.tif 000006
【図３】
2014135271.tif 000007
【図４】
2014135271.tif 000008
【図５】
2014135271.tif 000009
【図６】
2014135271.tif 000010